(57)【要約】【課題】耐熱性が高く、高温環境下においても中性子遮蔽性能が低下し難い中性子遮蔽材、及び、これを備えた使用済燃料集合体貯蔵容器を提供する。【解決手段】中性子遮蔽材は、エポキシ樹脂を主成分の一つとする中性子遮蔽材であって、エポキシ樹脂は、分子内にエポキシ基を二つ以上含む化合物を少なくとも一つの成分として含む主剤と、エポキシ基を介した重合を促進する硬化促進剤と、を含む樹脂組成物の硬化物で構成され、主剤が、水添ビスフェノールＡジグリシジルエーテル、及び、水添ビスフェノールＦジグリシジルエーテルのうちの一以上を含み、且つ、硬化促進剤が、三級アミン、及び、三級アミン塩のうちの一以上を含む。使用済燃料集合体貯蔵容器１は、内側容器２と、内側容器２の外側に設置された外側容器３と、内側容器２内に設置されており、使用済燃料集合体を収納するためのバスケット５と、内側容器２を囲む中性子遮蔽材６と、を備える。【選択図】図１
2019178968.tif 000002
【特許請求の範囲】
【請求項１】
エポキシ樹脂を主成分の一つとする中性子遮蔽材であって、前記エポキシ樹脂は、分子内にエポキシ基を二つ以上含む化合物を少なくとも一つの成分として含む主剤と、前記エポキシ基を介した重合を促進する硬化促進剤と、を含む樹脂組成物の硬化物で構成され、前記主剤が、水添ビスフェノールＡジグリシジルエーテル、及び、水添ビスフェノールＦジグリシジルエーテルのうちの一以上を含み、且つ、前記硬化促進剤が、三級アミン、及び、三級アミン塩のうちの一以上を含む中性子遮蔽材。
【請求項２】
前記エポキシ樹脂が、前記エポキシ基を開環重合させる硬化剤を含み、
前記硬化剤及び前記硬化促進剤が、酸無水物、ジシアンジアミド、フェノール樹脂、ホスフィン類、及び、ホスホニウム塩のうちの一以上を含む請求項１に記載の中性子遮蔽材。
【請求項３】
前記エポキシ樹脂が、前記エポキシ基を開環重合させる硬化剤を含み、
前記硬化剤が、酸無水物を含み、
前記酸無水物が、テトラヒドロフタル酸無水物、ヘキサヒドロフタル酸無水物、メチルテトラヒドロフタル酸無水物、メチルヘキサヒドロフタル酸無水物、メチルナジック酸無水物、水素化メチルナジック酸無水物、トリアルキルテトラヒドロフタル酸無水物、メチルシクロヘキセンテトラカルボン酸二無水物、無水フタル酸、無水トリメリット酸、無水ピロメリット酸、ベンゾフェノンテトラカルボン酸二無水物、エチレングリコールビスアンヒドロトリメリテート、及び、ドデセニル無水コハク酸のうちの一以上である請求項１に記載の中性子遮蔽材。
【請求項４】
前記硬化促進剤が、ホスフィン類、及び、ホスホニウム塩のうちの一以上を含み、
前記ホスフィン類、及び、前記ホスホニウム塩が、ホスフィン及びその塩、トリフェニルホスフィン及びその塩、並びに、テトラ−ｎ−ブチルホスホニウムテトラフェニルボレートのうちの一以上である請求項１に記載の中性子遮蔽材。
【請求項５】
前記三級アミン、及び、前記三級アミン塩が、トリス（ジメチルアミノメチル）フェノール及びその塩、Ｎ−ベンジルジメチルアミン及びその塩、並びに、１，８−ジアザビシクロ［５．４．０］−７−ウンデセン及びその塩のうちの一以上である請求項１に記載の中性子遮蔽材。
【請求項６】
前記硬化剤及び前記硬化促進剤が、酸無水物と、三級アミン、及び、三級アミン塩のうちの一以上との組み合わせであり、イミダゾール構造を有しない化合物のみからなる請求項１に記載の中性子遮蔽材。
【請求項７】
前記三級アミン、及び、前記三級アミン塩が、トリス（ジメチルアミノメチル）フェノール及びその塩である請求項６に記載の中性子遮蔽材。
【請求項８】
前記主剤が、更に、ビスフェノールＡ型エポキシ化合物、ビスフェノールＡ型エポキシ樹脂、ビスフェノールＦ型エポキシ化合物、ビスフェノールＦ型エポキシ樹脂、フェノール樹脂型エポキシ化合物、フェノール樹脂型エポキシ樹脂、グリシジルエーテル型エポキシ化合物、グリシジルエーテル型エポキシ樹脂、グリシジルエステル型エポキシ化合物、グリシジルエステル型エポキシ樹脂、グリシジルアミン型エポキシ化合物、及び、グリシジルアミン型エポキシ樹脂のうちの一以上を含む請求項１に記載の中性子遮蔽材。
【請求項９】
前記主剤が、分子内にエポキシ基を三つ以上含む多官能エポキシ化合物、及び、前記エポキシ化合物を重合させて得られる多官能エポキシ樹脂のうちの一以上を含む請求項１に記載の中性子遮蔽材。
【請求項１０】
前記樹脂組成物が、難燃剤を含み、
前記難燃剤が、水酸化マグネシウム、水酸化アルミニウム、水酸化カルシウム、ポリリン酸アンモニウム、無機リン酸化合物、リン酸エステル、ヘキサブロモベンゼン、及び、テトラブロモビスフェノールＡのうちの一以上である請求項１に記載の中性子遮蔽材。
【請求項１１】
前記樹脂組成物が、中性子吸収材を含み、
前記中性子吸収材が、炭化ホウ素、及び、窒化ホウ素のうちの一以上である請求項１に記載の中性子遮蔽材。
【請求項１２】
内側容器と、前記内側容器の外側に設置された外側容器と、前記内側容器内に設置されており、使用済燃料集合体を収納するためのバスケットと、前記内側容器を囲む中性子遮蔽材と、を備え、
前記中性子遮蔽材は、エポキシ樹脂を主成分の一つとする中性子遮蔽材であって、前記エポキシ樹脂は、分子内にエポキシ基を二つ以上含む化合物を少なくとも一つの成分として含む主剤と、前記エポキシ基を介した重合を促進する硬化促進剤と、を含む樹脂組成物の硬化物で構成され、前記主剤が、水添ビスフェノールＡジグリシジルエーテル、及び、水添ビスフェノールＦジグリシジルエーテルのうちの一以上を含み、且つ、前記硬化促進剤が、三級アミン、及び、三級アミン塩のうちの一以上を含む使用済燃料集合体貯蔵容器。
【発明の詳細な説明】
【技術分野】
【０００１】
本発明は、エポキシ樹脂製の中性子遮蔽材、及び、これを備えた使用済燃料集合体貯蔵容器に関する。
【背景技術】
【０００２】
原子力発電の後、原子炉から取り出された使用済燃料集合体は、原子力発電所内の冷却プールで一定の期間、冷却されてから、燃料再処理工場等の処理施設、中間貯蔵施設等に輸送される。使用済核燃料の発生量が再処理能力を超える場合、使用済核燃料を長期間にわたって貯蔵する必要が生じるため、乾式貯蔵が検討されている。使用済核燃料を原子力発電所の内外で貯蔵したり、使用済核燃料を輸送したりする際には、使用済燃料集合体を貯蔵する容器として、金属製の乾式キャスクが使用される。
【０００３】
使用済核燃料は、冷却プールにおける冷却で核分裂反応や放射性崩壊がある程度減衰した後においても、高線量の中性子線やγ線の他、多量の崩壊熱を放出し続ける。また、濃縮度が高い高燃焼度用核燃料が使用された場合、使用済核燃料が生じる発熱量、中性子強度等は更に増加することが想定される。そのため、使用済燃料集合体を貯蔵ないし輸送するキャスクには、高い中性子遮蔽性能、密閉性能、耐熱性能等が要求される。
【０００４】
従来、軽量で固体の中性子遮蔽材として、合成樹脂製の中性子遮蔽材が利用されている。一般に、合成樹脂製の中性子遮蔽材は、樹脂マトリックス中に中性子吸収材や難燃剤が配合されて形成されている。合成樹脂としては、中性子の弾性散乱断面積が大きい水素原子を高密度で含有するものが用いられる。一方、貯蔵中の熱負荷が問題となるキャスク等の用途において、合成樹脂は、水素密度と相反する関係にある高い耐熱性を備える必要がある。
【０００５】
キャスク用の中性子遮蔽材としては、水素密度と耐熱性とのバランスが良く、常温硬化も可能であり、空間への充填性や機械強度に優れたエポキシ樹脂が多用されている。従来、合成樹脂の水素密度を向上させる観点等から、樹脂マトリックスを水添ビスフェノール型のエポキシ樹脂で形成し、硬化剤として水素数が多いアミン系を用いる技術が開発されてきた。しかし、アミン系の硬化剤は耐熱性が必ずしも高くないため、水素密度と耐熱性を両立させる種々の検討が重ねられている。
【０００６】
例えば、特許文献１には、エポキシ成分と、硬化剤成分と、中性子吸収剤であるホウ素化合物と、耐火材とを含む中性子遮蔽材用組成物が記載されている。エポキシ成分としては、ＣＨ３、Ｈ、Ｆ、Ｃｌ又はＢｒを置換基として有する水素添加ビスフェノール型エポキシが挙げられている。また、硬化剤成分としては、４，４’−メチレンビス（シクロヘキシルアミン）や、１，３−ビス（アミノメチル）シクロヘキサンや、イミダゾール化合物が挙げられている（請求項３等参照）。
【先行技術文献】
【特許文献】
【０００７】
【特許文献１】特許第３６４３７９８号公報
【発明の概要】
【発明が解決しようとする課題】
【０００８】
特許文献１に記載されるように、硬化剤として、４，４’−メチレンビス（シクロヘキシルアミン）、１，３−ビス（アミノメチル）シクロヘキサン、イミダゾール化合物等を使用し、水添ビスフェノール型のエポキシ樹脂に架橋構造を導入すると、水素密度をある程度高く保ちつつ、耐熱性を向上させることができる。しかし、エポキシ樹脂製の中性子遮蔽材は、依然として、十分な耐熱性があるとはいえず、更なる耐熱化が望まれている。
【０００９】
中性子遮蔽材が設置される環境は、キャスク当たりに収容する使用済燃料集合体の装荷数を増やしたり、高燃焼度用の使用済燃料集合体を貯蔵したりする場合、１５０℃ないし２００℃以上の高温になることが想定されている。合成樹脂は金属等と比較して熱伝導率が低いため、このような高温における貯蔵期間が長期化すると、中性子遮蔽材に膨大な熱負荷が加わる。そのため、熱負荷によって酸化劣化や放射線劣化が促進されて、エポキシ樹脂が熱分解することが問題となる。
【００１０】
中性子遮蔽材中のエポキシ樹脂が熱分解すると、成分中の水素原子が気化によって失われたり、中性子遮蔽材の形状が保たれ難くなったりするため、中性子遮蔽性能が著しく低下する。そのため、高い水素密度を有していながら、耐熱性も高く、キャスク等の用途において高温環境における貯蔵が続いた場合にも、熱老化に対して高い耐性を示す中性子遮蔽材やキャスクが求められている。
【００１１】
そこで、本発明は、耐熱性が高く、高温環境下においても中性子遮蔽性能が低下し難い中性子遮蔽材、及び、これを備えた使用済燃料集合体貯蔵容器を提供することを目的とする。
【００１２】
前記課題を解決するために本発明に係る中性子遮蔽材は、エポキシ樹脂を主成分の一つとする中性子遮蔽材であって、前記エポキシ樹脂は、分子内にエポキシ基を二つ以上含む化合物を少なくとも一つの成分として含む主剤と、前記エポキシ基を介した重合を促進する硬化促進剤と、を含む樹脂組成物の硬化物で構成され、前記主剤が、水添ビスフェノールＡジグリシジルエーテル、及び、水添ビスフェノールＦジグリシジルエーテルのうちの一以上を含み、且つ、前記硬化促進剤が、三級アミン、及び、三級アミン塩のうちの一以上を含む。
【００１３】
また、本発明に係る使用済燃料集合体貯蔵容器は、内側容器と、前記内側容器の外側に設置された外側容器と、前記内側容器内に設置されており、使用済燃料集合体を収納するためのバスケットと、前記内側容器を囲む前記の中性子遮蔽材と、を備える。
【発明の効果】
【００１４】
本発明によると、耐熱性が高く、高温環境下においても中性子遮蔽性能が低下し難い中性子遮蔽材、及び、これを備えた使用済燃料集合体貯蔵容器を提供することができる。
【図面の簡単な説明】
【００１５】
【図１】使用済燃料集合体貯蔵容器の一例を示す斜視図である。
【発明を実施するための形態】
【００１６】
以下、本発明の一実施形態に係る中性子遮蔽材、及び、これを備えた使用済燃料集合体貯蔵容器について、図を参照しながら説明する。
【００１７】
＜中性子遮蔽材＞
本実施形態に係る中性子遮蔽材は、エポキシ樹脂を主成分の一つとするエポキシ樹脂製の中性子遮蔽材である。本実施形態に係る中性子遮蔽材は、樹脂マトリックスを形成するエポキシ樹脂中に、難燃剤、中性子吸収材等が任意に配合され、適宜の形状に成形されて用いられる。この中性子遮蔽材は、中性子を遮蔽する各種の用途に用い得るが、特に、１５０℃ないし２００℃以上の高温が継続する可能性がある用途、例えば、乾式キャスクの部材として好適に用いられる。
【００１８】
中性子遮蔽材の主成分であるエポキシ樹脂は、樹脂組成物を重合反応によって硬化させた硬化物で構成される。エポキシ樹脂を形成する樹脂組成物は、分子内にエポキシ基を二つ以上含むエポキシ化合物を少なくとも一つの成分として含む主剤と、エポキシ基を介した重合を促進する硬化促進剤と、を必須構成成分として含んで組成される。また、樹脂組成物には、エポキシ化合物のエポキシ基を開環重合させる硬化剤が、主剤の種類、硬化条件、要求性能等に応じて任意に添加される。
【００１９】
本実施形態に係る中性子遮蔽材は、硬化剤及び硬化促進剤として、非イミダゾール系化合物のみを用いるものである。樹脂組成物の成分として、代表的な硬化促進剤であるイミダゾール系化合物を用いた場合、硬化物中に、未反応のイミダゾール系化合物や、イミダゾール系化合物の反応物が残存する。これらは、中性子遮蔽材が１５０℃ないし２００℃以上の高温に晒されたとき、高い反応活性を示すため、硬化物中に存在するエポキシ樹脂等の成分が熱分解し易くなり、水素密度の低下や中性子遮蔽材の変形を生じる。これに対し、硬化剤及び硬化促進剤として、非イミダゾール系化合物のみを用いると、硬化物中にイミダゾール構造が持つ活性点が存在しなくなるため、高温環境においても熱老化の進行を最小限に抑制し、高い水素密度や中性子遮蔽材の形状を維持することができる。特に、硬化促進剤として、三級アミン、及び、三級アミン塩のうちの一以上を少なくとも用いると、高温に晒されたとき、イミダゾール系化合物を用いた場合とは異なり、反応活性が高くならないため、水素密度を確保しつつ、高い耐熱性を得ることができる。
【００２０】
なお、本明細書において、「非イミダゾール系化合物」とは、イミダゾール構造、すなわち、５員環の１，３位に窒素原子を有する構造を有しない化合物を意味する。非イミダゾール系化合物は、低分子、高分子等のいずれであってもよい。また、本明細書において、「硬化剤」及び「硬化促進剤」の用語は、互いに排他的な概念を意味するものではなく、それぞれ共通の化合物を含むことがあり得る。例えば、「硬化剤」は、それ自体が架橋を形成してもよいし、それ自体が架橋を形成しなくてもよい。
【００２１】
また、本明細書において、「耐熱性」の用語は、ガラス転移温度や熱ひずみ温度を指標として評価される特性を意味する。したがって、硬化物の耐熱性は、ガラス転移温度や熱ひずみ温度を測定することによって評価することができる。また、中性子遮蔽材の耐熱性は、温度変化に伴う水素密度ないし水素数の減少率や、重量減少率を指標として、間接的に評価することもできる。
【００２２】
（主剤）
主剤としては、分子内にエポキシ基を二つ以上含むエポキシ化合物を少なくとも一つの成分として用いる。主剤としては、エポキシ化合物のみを用いてもよいし、エポキシ化合物とその他の化合物とを併用してもよい。エポキシ樹脂は、常温付近で流動性を有し、常温硬化が可能であるため、中性子遮蔽材を配置すべき空間への充填性に優れている。そのため、中性子遮蔽材をキャスク等の用途に適用するとき、空間が狭隘な箇所や複雑形状の箇所を有している場合にも、充填率が高く、良好な中性子遮蔽性能を示す硬化物を形成することができる。
【００２３】
主剤としては、水添ビスフェノールＡジグリシジルエーテル、及び、水添ビスフェノールＦジグリシジルエーテルのうちの一以上のエポキシ化合物を用いることが好ましい。主剤としては、一種のエポキシ化合物を用いてもよいし、複数種のエポキシ化合物を混合して用いてもよい。これらのエポキシ化合物は、剛直な環構造を有し、核水素化されていて高い水素密度を示す。そのため、高い中性子遮蔽性能と高い耐熱性とを両立するのに好適である。主剤としては、より高い水素密度が得られる点で、水添ビスフェノールＡジグリシジルエーテルが特に好ましい。
【００２４】
主剤としては、水添ビスフェノールＡジグリシジルエーテルや、水添ビスフェノールＦジグリシジルエーテルに加え、更に、その他のエポキシ化合物や、エポキシ化合物を重合させて得られるエポキシ樹脂を併用することもできる。例えば、核水素化されていないビスフェノール型エポキシ化合物や、このようなエポキシ化合物を重合させて得られるプレポリマ等を併用すると、樹脂組成物の粘度の調整や、硬化物の強度、靭性等の向上を図れる場合がある。
【００２５】
その他のエポキシ化合物としては、分子内にエポキシ基を二つ含む二官能エポキシ化合物を用いてもよいし、分子内にエポキシ基を三つ以上含む多官能エポキシ化合物を用いてもよい。その他のエポキシ化合物としては、例えば、グリシジルエーテル型エポキシ化合物、グリシジルエステル型エポキシ化合物、グリシジルアミン型エポキシ化合物、脂環型エポキシ化合物等が挙げられる。また、その他のエポキシ樹脂としては、これらのエポキシ化合物を重合させて得られるグリシジルエーテル型エポキシ樹脂、グリシジルエステル型エポキシ樹脂、グリシジルアミン型エポキシ樹脂、脂環型エポキシ樹脂等や、これらのエポキシ樹脂の変性物等であって、プレポリマに相当するエポキシ樹脂が挙げられる。
【００２６】
グリシジルエーテル型エポキシ化合物としては、例えば、テトラブロモビスフェノールＡジグリシジルエーテル、ビスフェノールＡジグリシジルエーテル、ビスフェノールＦジグリシジルエーテル、４，４’−ビフェニルジイルビス（グリシジルエーテル）、ナフタレンジイルビス（グリシジルエーテル）、ジシクロペンタジエンジグリシジルエーテル、ヒドロキノンジグリシジルエーテル、レゾルシノールジグリシジルエーテル、シクロヘキサンジオールジグリシジルエーテル、ビフェノールジグリシジルエーテル、ジグリシジルフェニルグリシジルエーテル、４，４’−ジヒドロキシベンゾフェノンジグリシジルエーテル、シアヌル酸トリグリシジルエーテル、トリス（４−ヒドロキシフェニル）メタントリグリシジルエーテル、１，１，１−トリス（４−ヒドロキシフェニル）エタントリグリシジルエーテル、１，１，１−トリス（４−ヒドロキシフェニル）プロパントリグリシジルエーテル、１，１，２，２−テトラ（ｐ−ヒドロキシフェニル）エタンテトラグリシジルエーテル等や、これらの誘導体等が挙げられる。
【００２７】
グリシジルエーテル型エポキシ樹脂としては、例えば、これらのエポキシ化合物を重合させて得られる臭素化エポキシ樹脂、ビスフェノールＡ型エポキシ樹脂、ビスフェノールＦ型エポキシ樹脂、ビフェニル型エポキシ樹脂、ナフタレン型エポキシ樹脂、ジシクロペンタジエン型エポキシ樹脂、トリスフェノールメタン型エポキシ樹脂、フェノール樹脂型エポキシ樹脂等が挙げられる。
【００２８】
フェノール樹脂型エポキシ樹脂としては、例えば、フェノール類とアルデヒド類とを重合させて得られるフェノールノボラックや、クレゾールとアルデヒド類とを重合させて得られるクレゾールノボラックや、１，２−キシリレン基、１，３−キシリレン基又は１，４−キシリレン基が導入されたキシリレンノボラックや、ビスフェノールＡとアルデヒド類とを重合させて得られるビスフェノールＡノボラックや、フェノール類とサリチルアルデヒドとヒドロキシベンズアルデヒドとを重合させて得られるトリフェニルメタンノボラックや、ビフェニル類で変性させたビフェニルノボラックや、ジシクロペンタジエン類で変性させたジシクロペンタジエンフェノールノボラックや、テルペン類で変性させたテルペンフェノールノボラック等のフェノール樹脂を、エピクロルヒドリン等と反応させてエポキシ化したエポキシ樹脂が挙げられる。
【００２９】
グリシジルエステル型エポキシ化合物としては、例えば、フタル酸ジグリシジルエステル、イソフタル酸ジグリシジルエステル、テレフタル酸ジグリシジルエステル、テトラヒドロフタル酸ジグリシジルエステル、ヘキサヒドロフタル酸ジグリシジルエステル、１，２，４−ベンゼントリカルボン酸トリグリシジルエステル、１，３，５−ベンゼントリカルボン酸トリグリシジルエステル、トリメリット酸グリシジルエステル、ピロメリット酸グリシジルエステル、シクロヘキサンジカルボン酸ジグリシジルエステル、ナフタレンジカルボン酸ジグリシジルエステル等や、これらの誘導体等が挙げられる。グリシジルエステル型エポキシ樹脂としては、例えば、これらのエポキシ化合物を重合させて得られる環状グリシジルエステル型エポキシ樹脂等が挙げられる。
【００３０】
グリシジルアミン型エポキシ化合物としては、例えば、Ｎ，Ｎ−ジグリシジルアニリン、Ｎ，Ｎ−ジグリシジルトルイジン、１，３−フェニレンビス（Ｎ，Ｎ−ジグリシジルメタンアミン）、４，４’−メチレンビス［Ｎ，Ｎ−ビス（オキシラニルメチル）アニリン］、Ｎ，Ｎ，Ｎ’−トリグリシジル−４，４’−ジアミノジフェニルメタン、Ｎ，Ｎ，Ｎ’，Ｎ’−テトラグリシジル−４，４’−ジアミノジフェニルメタン、Ｎ，Ｎ，Ｎ’，Ｎ’−テトラグリシジル−１，３−ベンゼンジ（メタンアミン）、Ｎ，Ｎ，Ｎ’，Ｎ’−テトラグリシジル−４，４’−ジアミノジフェニルエーテル、ジグリシジルアミノフェノール、トリグリシジルアミノフェノール、ジグリシジルアミノクレゾール、トリグリシジルアミノクレゾール、トリグリシジルイソシアヌレート、Ｎ，Ｎ−ジグリシジル−４−グリシジルアニリン、Ｎ，Ｎ−ジグリシジル−４−オキシラニルオキシアニリン、Ｎ，Ｎ−ジグリシジル−４−フェノキシアニリン、ジグリシジルピぺラジン、Ｎ，Ｎ−ビス（２，３−エポキシプロピル）−４−（２，３−エポキシプロポキシ）アニリン等や、これらの誘導体等が挙げられる。グリシジルアミン型エポキシ樹脂としては、例えば、これらのエポキシ化合物を重合させて得られる芳香族アミン型エポキシ樹脂、アミノフェノール型エポキシ樹脂、脂肪族アミン型エポキシ樹脂等が挙げられる。
【００３１】
脂環型エポキシ化合物としては、例えば、３，４−エポキシシクロヘキシルメチル−３’，４’−エポキシシクロヘキサンカルボキシレート、３，４−エポキシ−６メチル−シクロヘキシルメチル−３’，４’−エポキシ−６メチル−シクロヘキサンカルボキシレート、ビス（３，４−エポキシシクロヘキシルメチル）アジペート、ビス（３，４−エポキシ−６メチル−シクロヘキシルメチル）アジペート、エチレンオキシ−３，４−エポキシシクロヘキサン、カルボン酸ビス（３，４−エポキシシクロヘキサン−１−イルメチル）エステル、１，１’−ビ（２，３−エポキシシクロヘキサン）、４，４’−ビ（１，２−エポキシシクロヘキサン）、リモネンジエポキシド、ジシクロペンタジエンジエポキシド、１，４−シクロヘキサジエンジエポキシド、４−ビニルシクロヘキサンジエポキシド、１，５−シクロオクタジエンジエポキシド等や、これらの誘導体等が挙げられる。脂環型エポキシ樹脂としては、例えば、これらのエポキシ化合物を重合させて得られるオリゴマー型脂環エポキシ樹脂等が挙げられる。
【００３２】
（硬化剤・硬化促進剤）
硬化剤ないし硬化促進剤としては、エポキシ化合物のエポキシ基を開環重合させる化合物であって、イミダゾール構造を有しない非イミダゾール系化合物を用いる。硬化剤ないし硬化促進剤としては、それ自体が付加反応、縮合反応等によって架橋を形成する化合物を用いてもよいし、塩基性触媒や酸性触媒として作用する化合物を用いてもよい。
【００３３】
硬化剤ないし硬化促進剤としては、酸無水物、ジシアンジアミド、フェノール樹脂、ホスフィン類、ホスホニウム塩、三級アミン、及び、三級アミン塩のうちの一以上を用いることが好ましく、三級アミン、及び、三級アミン塩のうちの一以上を少なくとも用いることが好ましい。これらの硬化剤は、イミダゾール構造を有しないため、５員環の１，３位に窒素原子を有するイミダゾール系化合物とは異なり、硬化後に活性点が残存し難い。そのため、中性子遮蔽材が１５０℃ないし２００℃以上の高温に晒されたとしても、反応活性が顕著に高くなることが無く、硬化物中に存在するエポキシ樹脂等の熱分解が低減される。よって、熱老化に対して高い耐性を示す耐熱性が高い中性子遮蔽材を得ることができる。
【００３４】
酸無水物としては、例えば、テトラヒドロ無水フタル酸、ヘキサヒドロ無水フタル酸、メチルテトラヒドロ無水フタル酸、メチルヘキサヒドロ無水フタル酸、メチルナジック酸無水物、水素化メチルナジック酸無水物、トリアルキルテトラヒドロ無水フタル酸、メチルシクロヘキセンテトラカルボン酸二無水物、無水フタル酸、無水トリメリット酸、無水ピロメリット酸、ベンゾフェノンテトラカルボン酸二無水物、エチレングリコールビスアンヒドロトリメリテート、ドデセニル無水コハク酸、無水マレイン酸、無水コハク酸、無水クロレンディック酸等が挙げられる。酸無水物は、重合反応を促進する他の硬化促進剤と併用することが好ましい。酸無水物を用いると、ガラス転移点ないし耐熱性が比較的高い中性子遮蔽材を比較的安価に得ることができる。
【００３５】
ジシアンジアミドは、単独で用いてもよいし、重合反応を促進する他の硬化促進剤と併用してもよい。ジシアンジアミドを用いると、樹脂組成物の可使時間が比較的長くなるし、機械強度が高いエポキシ樹脂を得易い。また、１８０℃程度以上の高温で反応するため、常温よりも高い温度の加熱硬化を行うことにより、中性子遮蔽材の耐熱性を向上させることができる。
【００３６】
フェノール樹脂としては、例えば、フェノールノボラック、クレゾールノボラック、ナフトールノボラック、キシリレンノボラック、ビスフェノールＡノボラック、ビスフェノールＦノボラック、トリフェニルメタンノボラック、ビフェニルノボラック、ジシクロペンタジエンノボラック、テルペンフェノールノボラック等が挙げられる。フェノール樹脂としては、一種のみを用いてもよいし、複数種を併用してもよい。フェノール樹脂は、フェノール若しくは核置換されたフェノール誘導体と、架橋基となる環構造を有する化合物や、ホルムアルデヒド、アセトアルデヒド、ベンズアルデヒド、サリチルアルデヒド等のアルデヒド類と、を酸触媒の存在下に重合させて得ることができる。フェノール樹脂は、重合反応を促進する他の硬化促進剤と併用することが好ましい。フェノール樹脂を用いると、剛直な環構造が導入されるため、中性子遮蔽材の耐熱性や機械強度を向上させることができる。フェノール樹脂としては、水素密度や剛直性が高い樹脂が好ましく、フェノールノボラックが特に好ましい。
【００３７】
ホスフィン類やホスホニウム塩としては、例えば、ホスフィン、トリフェニルホスフィンや、これらの塩酸塩、臭化水素酸塩、有機酸塩等や、テトラ−ｎ−ブチルホスホニウムテトラフェニルボレート等が挙げられる。ホスフィン類やホスホニウム塩は、架橋を形成する他の硬化剤と併用することが好ましい。ホスフィン類やホスホニウム塩を用いると、付加反応を生じる他の化合物と比較して配合量を抑制できるため、中性子遮蔽材の水素密度の向上が容易になる。
【００３８】
三級アミンや三級アミン塩としては、例えば、２，４，６−トリス（ジメチルアミノメチル）フェノール、２，３，４−トリス（ジメチルアミノメチル）フェノール、２，４，５−トリス（ジメチルアミノメチル）フェノール、Ｎ−ベンジルジメチルアミン、１，８−ジアザビシクロ［５．４．０］−７−ウンデセンや、これらの塩酸塩、有機酸塩等が挙げられる。三級アミンや三級アミン塩は、架橋を形成する他の硬化剤と併用することが好ましい。三級アミンや三級アミン塩を用いると、付加反応を生じる他の化合物と比較して配合量を抑制できるため、中性子遮蔽材の水素密度の向上が容易になる。また、高温で活性を示す傾向があるため、常温よりも高い温度の加熱硬化を行うことにより、中性子遮蔽材の耐熱性をより向上させることができる。
【００３９】
硬化剤ないし硬化促進剤としては、酸無水物と三級アミン及び三級アミン塩のうちの一以上との組み合わせ、ジシアンジアミドと三級アミン及び三級アミン塩のうちの一以上との組み合わせ、フェノール樹脂と三級アミン及び三級アミン塩のうちの一以上との組み合わせ等が好ましい。また、三級アミン及び三級アミン塩のうちの一以上とホスフィン類及びホスホニウム塩のうちの一以上とを組み合わせて用いてもよい。このような組み合わせによると、常温硬化や低温硬化であっても重合反応を短時間に確実に進めて、耐熱性が高い硬化物を得ることができる。また、このような組み合わせによると、硬化剤の配合比を加減したり、水素数が多い種類を選択したりすることにより、硬化剤ないし硬化促進剤による水素密度の希釈を最小限に抑制することができる。
【００４０】
硬化剤ないし硬化促進剤としては、酸無水物と三級アミン及び三級アミン塩のうちの一以上との組み合わせが特に好ましい。酸無水物としては、テトラヒドロ無水フタル酸、ヘキサヒドロ無水フタル酸、メチルテトラヒドロ無水フタル酸、メチルヘキサヒドロ無水フタル酸、メチルナジック酸無水物、水素化メチルナジック酸無水物、トリアルキルテトラヒドロ無水フタル酸、メチルシクロヘキセンテトラカルボン酸二無水物、無水フタル酸、無水トリメリット酸、無水ピロメリット酸、ベンゾフェノンテトラカルボン酸二無水物、エチレングリコールビスアンヒドロトリメリテート、及び、ドデセニル無水コハク酸のうちの一以上が特に好ましい。また、三級アミンや三級アミン塩としては、特に、トリス（ジメチルアミノメチル）フェノール又はその塩が特に好ましい。このような組み合わせであると、原料コストが安価になると共に、容易に常温硬化する樹脂組成物が得られる。また、イミダゾール系化合物を用いる場合とは異なり、中性子遮蔽材が高温に晒されたときにも、硬化物中に存在する成分の熱分解が低減されるため、高い耐熱性を得ることができる。
【００４１】
主剤と硬化剤とは、エポキシ当量と活性水素当量との当量比で０．７以上１．３以下の範囲で配合されることが好ましい。当量比は、より好ましくは０．８以上１．２以下、更に好ましくは０．９以上１．１以下である。このような範囲であれば、重合反応後、未反応のエポキシ化合物や硬化剤の残留量が少なくなる。そのため、未反応のエポキシ化合物や硬化剤の気化に起因して水素密度が低下するのを防ぐことができる。なお、主に触媒として作用する硬化促進剤については、種類や硬化条件等に応じて、適宜の配合量とすることができる。
【００４２】
（難燃剤）
難燃剤としては、エポキシ樹脂の機械的特性等を損なわず、化学的に安定である限り、適宜の種類を用いることができる。但し、加熱硬化を行う場合は、加熱温度において安定な化合物を用いることが好ましい。具体的には、１５０℃以上で作用を示す化合物が好ましく、２００℃以上で作用を示す化合物がより好ましい。難燃剤としては、一種を用いてもよいし、複数種を併用してもよい。難燃剤は、中性子遮蔽材の用途、使用条件、使用環境等によっては、配合しなくてもよい。
【００４３】
難燃剤としては、例えば、水酸化マグネシウム、水酸化アルミニウム、水酸化カルシウム等の金属水酸化物や、三水和アルミナ等の金属酸化物の水和物や、ポリリン酸アンモニウム等の無機リン酸化合物、リン酸エステル等の有機リン化合物等のリン化合物や、ヘキサブロモベンゼン、テトラブロモビスフェノールＡ等のハロゲン化合物等が挙げられる。
【００４４】
難燃剤としては、特に、水酸化マグネシウム、又は、水酸化アルミニウムが好ましい。これらの難燃剤は、２００℃程度まで安定であり、更に高温になると吸熱反応を生じる。例えば、水酸化マグネシウムは２９０℃から３１０℃程度で脱水を開始する。そのため、これらの難燃剤であれば、高温硬化を行う場合であっても、難燃剤の作用が失われ難くなる。よって、中性子遮蔽材が１５０℃ないし２００℃以上の高温に晒された場合にも、エポキシ樹脂の熱劣化や燃焼をより確実に抑制することができる。
【００４５】
難燃剤は、中性子遮蔽材当たり、２０質量％以上７０質量％以下の配合量とすることが好ましく、３０質量％以上６０質量％以下の配合量とすることが好ましい。難燃剤を配合すると、中性子遮蔽材の水素密度が低下したり、樹脂組成物の粘度が増大したりする場合がある。しかし、このような配合量であれば、中性子遮蔽材の水素密度や樹脂組成物の流動性を高く保ちつつ、エポキシ樹脂の熱劣化や燃焼を抑制することができる。
【００４６】
（中性子吸収材）
中性子吸収材としては、エポキシ樹脂の機械的特性等を損なわず、化学的に安定である限り、中性子の吸収断面積が大きい適宜の物質を用いることができる。中性子吸収材としては、一種を用いてもよいし、複数種を併用してもよい。中性子吸収材は、中性子遮蔽材の用途、使用条件、使用環境等によっては、配合しなくてもよい。
【００４７】
中性子吸収材としては、例えば、炭化ホウ素、窒化ホウ素、無水ホウ酸、メタホウ酸、灰ホウ石等のホウ素化合物や、カドミウム、ガドリニウム、サマリウム等の単体金属や、これらの元素を含む酸化物等の化合物が挙げられる。
【００４８】
中性子吸収材としては、特に、炭化ホウ素、又は、窒化ホウ素が好ましい。これらの中性子吸収材は、高温硬化を行う場合であっても、エポキシ化合物、酸無水物等の硬化剤、水酸化マグネシウム等の難燃剤と反応し難い。そのため、機械的特性、水素密度、耐熱性等を大きく損なうことなく、中性子遮蔽性能をより向上させることができる。
【００４９】
中性子吸収材は、中性子遮蔽材当たり、０．１質量％以上１０質量％以下の配合量とすることが好ましい。このような配合量であれば、中性子遮蔽材の減速性能、樹脂組成物の混練性等を大きく損なうことなく、中性子を効率的に吸収させることができる。
【００５０】
＜中性子遮蔽材の製造方法＞
中性子遮蔽材は、エポキシ化合物を少なくとも一つの成分として含む主剤と、任意に添加される硬化剤ないし硬化促進剤と、を含んで組成される樹脂組成物を、エポキシ基を介した重合反応で硬化させて得ることができる。硬化剤及び硬化促進剤として、非イミダゾール系化合物を用いることにより、イミダゾール構造が持つ活性点が存在しない硬化物が得られる。
【００５１】
重合反応は、中性子遮蔽材の用途、使用条件、使用環境等に応じて、適宜の温度で行うことができる。硬化温度としては、例えば、５℃以上５０℃未満の低温域、５０℃以上８０℃未満の中温域、８０℃以上２００℃以下の高温域等、いずれを用いることも可能である。硬化温度が常温であると、加熱コストや硬化物の寸法変化を低減できるが、硬化温度が高いほど、エポキシ樹脂の耐熱性が高くなる傾向がある。
【００５２】
常温よりも高い温度の加熱硬化を行う場合は、例えば、５０℃以上２００℃以下、好ましくは１３０℃以上１７０℃以下で、１時間以上１２時間以下、好ましくは１時間以上３時間以下の加熱を行う。また、加熱硬化は、熱ひずみを低減し、均一に硬化させる観点等から、段階的に行うことがより好ましい。例えば、８０℃以上１３０℃以下で、２時間以上４時間以下の一次加熱と、１４０℃以上１７０℃以下で、４時間以上１２時間以下の二次加熱との二段加熱や、室温で１日以上７日程度の一次加熱と、１２０℃以上１５０℃以下の二次加熱と、１８０℃以上２００℃以下の三次加熱との三段加熱や、これらと同等の加熱を行うことが好ましい。
【００５３】
以上の中性子遮蔽材によると、硬化剤ないし硬化促進剤として、非イミダゾール系化合物が用いられているため、中性子遮蔽材が１５０℃ないし２００℃以上の高温に晒された場合にも、従来のイミダゾール系化合物を用いた中性子遮蔽材と比較して、エポキシ樹脂等の成分が熱分解し難くなる。そのため、使用済核燃料が発熱を続ける乾式貯蔵等のような高温環境においても、気化による水素密度の低下や、中性子遮蔽材の変形による非遮蔽部の発生が防止される。よって、耐熱性が高く、高温環境下においても中性子遮蔽性能が低下し難い中性子遮蔽材を得ることができる。
【００５４】
以上の中性子遮蔽材は、例えば、使用済燃料集合体貯蔵容器、放射性物質輸送容器、放射性物質貯蔵容器、原子炉容器等、放射性物質を貯蔵ないし輸送するための容器の放射線遮蔽部に適用することができる。また、原子燃料再処理施設、使用済核燃料貯蔵施設、加速器施設等、放射性物質取り扱い施設に設けられる放射線遮蔽部に適用することができる。
【００５５】
次に、前記の中性子遮蔽材を備えたキャスク（使用済燃料集合体貯蔵容器）について説明する。
【００５６】
図１は、使用済燃料集合体貯蔵容器の一例を示す斜視図である。
図１に示すように、キャスク１は、内筒（内側容器）２と、内筒（内側容器）２の外側に設置された外筒（外側容器）３と、内筒（内側容器）２内に設置されており、使用済燃料集合体を収納するためのバスケット５と、内筒（内側容器）２を囲む中性子遮蔽材６と、を備えている。なお、図１においては、略円柱形状を呈するキャスク１の一部を切り欠いて、その内部構造及び断面構造を示している。
【００５７】
キャスク１は、使用済燃料集合体の貯蔵ないし輸送に用いる貯蔵容器であり、容器本体が、有底の内筒２と、外筒３とで構成されている。内筒２は、ガンマ線を遮蔽するため、炭素鋼等で形成される。内筒２の側面には、使用済燃料集合体からの熱を放熱する伝熱フィン４が設けられている。伝熱フィン４は、例えば、銅、アルミニウムや、これらの合金等の金属板により形成される。内筒２の側面は、伝熱フィン４よりも外側に設置された外筒３で覆われている。
【００５８】
バスケット５は、内筒２の内側に設置されており、格子状の区画を有している。バスケット５には、キャスク１に貯蔵される不図示の使用済燃料集合体が、例えば、３０〜７０体程度の装荷数となるように収容される。使用済燃料集合体は、格子状に設けられた金属製の仕切板によって、互いに隔てられた状態で貯蔵される。
【００５９】
キャスク１の容器本体を構成する内筒２は、上部の開口に、一次蓋７と二次蓋８が取り付けられるようになっている。キャスク１に収容された使用済燃料集合体は、内側の一次蓋７と外側の二次蓋８との二重構造で内筒２に密閉される。外筒３の側面には、キャスク１を支持架台等に支持したり、キャスク１を搬送用吊具等に固定したりする部位として、多数のトラニオン９が設けられる。
【００６０】
図１に示すキャスク１において、内筒２と外筒３との間には、容器本体の周方向に沿って複数の伝熱フィン４が延在している。伝熱フィン４は、互いに間隔を空けて配置されており、内筒２と外筒３との間に、内筒２を囲むように空間が設けられている。また、一次蓋７等の蓋体は、使用済燃料集合体からの放射線や二次ガンマ線等に対する遮蔽性能を確保しつつ、中空構造に設けることができる。前記のエポキシ樹脂を主成分とする中性子遮蔽材は、これらの空間のうち、一箇所以上に、内筒２を囲むように配置することができる。
【００６１】
中性子遮蔽材６は、水素密度が５×１０２２個／ｃｍ３以上であることが好ましい。また、１５０℃ないし１７０℃の高温に１００００時間晒されたとき、最高到達温度１５０℃の条件下の重量減少率が０．０２％以下、最高到達温度１７０℃の条件下の重量減少率が０．１％以下であることが好ましい。一般に、乾式キャスクの最高使用温度は、１７０℃ないし２００℃程度が想定される。中性子遮蔽材６が、このような重量減少率であれば、キャスク１の使用温度範囲で熱老化を十分に抑制しつつ、高い中性子遮蔽能を維持することができる。
【００６２】
中性子遮蔽材６は、内筒２を囲む空間に樹脂組成物を充填し、常温硬化又は加熱硬化によって形成してよい。或いは、成形型に樹脂組成物を充填し、常温硬化又は加熱硬化によって所定形状に成形し、成形された硬化物を内筒２を囲む空間に配置してもよい。難燃剤及び中性子吸収材は、中性子遮蔽材６の使用条件、使用環境等に応じて、樹脂組成物に配合してもよいし、樹脂組成物に配合しなくてもよい。
【００６３】
以上のキャスク（使用済燃料集合体貯蔵容器）によると、内筒２を囲む位置に、耐熱性が高く、高温環境下においても中性子遮蔽性能が低下し難い中性子遮蔽材が備えられる。そのため、一般に５０年程度の貯蔵期間が想定される使用済燃料集合体が貯蔵中に発熱を続けた場合であっても、中性子遮蔽材の熱老化が抑制され、キャスクの中性子遮蔽性能が低下し難くなり、使用済燃料集合体の貯蔵を長期間にわたって安全に継続することができる。
【００６４】
例えば、以上のキャスクによると、キャスクへの使用済核燃料集合体の装荷数を増加させた場合や、高燃焼度の使用済核燃料集合体を貯蔵する場合等にも、中性子遮蔽性能が低下し難い貯蔵容器を提供することができる。すなわち、原子力発電所内の冷却プールにおける冷却期間が短い場合や、高燃焼度の使用済核燃料集合体を貯蔵する場合等であっても、キャスクへの使用済核燃料集合体の装荷数を増やすことが可能であり、キャスクの軽量化、貯蔵のための占有体積の縮小等を図ることができる。
【００６５】
以上、本発明に係る中性子遮蔽材及び使用済燃料集合体貯蔵容器の実施形態について説明したが、本発明は前記の実施形態に限定されるものではなく、技術的範囲を逸脱しない限り、様々な変形例が含まれる。例えば、前記の実施形態は、必ずしも説明した全ての構成を備えるものに限定されない。また、実施形態の構成の一部を他の構成に置き換えたり、実施形態の構成に他の構成を加えたりすることが可能である。また、実施形態の構成の一部について、他の構成の追加、構成の削除、構成の置換をすることも可能である。
【実施例】
【００６６】
以下、実施例を示して本発明について具体的に説明するが、本発明の技術的範囲はこれに限定されるものではない。
【００６７】
硬化剤や硬化促進剤の種類を変えて中性子遮蔽材を作製し、熱重量測定による重量減少率に基づいて耐熱性を評価した。
【００６８】
主剤としては、水添ビスフェノールＡジグリシジルエーテル（水添ＢＰＡＤＧＥ）、及び、水添ビスフェノールＦジグリシジルエーテル（水添ＢＰＦＤＧＥ）のいずれか、又は、これらと他のエポキシ樹脂（ＥＰ）との組み合わせを使用した。
【００６９】
硬化剤としては、酸無水物、フェノールノボラック樹脂、又は、ジシアンジアミドを使用した。酸無水物としては、テトラヒドロ無水フタル酸、ヘキサヒドロ無水フタル酸、メチルテトラヒドロ無水フタル酸、メチルヘキサヒドロ無水フタル酸、水素化メチルナジック酸無水物、トリアルキルテトラヒドロ無水フタル酸（ＴＡＴＨＰＡ）、及び、メチルナジック酸無水物のいずれかを使用した。硬化剤の配合量は、いずれも、エポキシ当量と活性水素当量とが１：１となる等量とした。また、対照として、硬化剤を使用しない中性子遮蔽材も作製した。
【００７０】
硬化促進剤としては、非イミダゾール系化合物、又は、イミダゾール系化合物を使用した。非イミダゾール系化合物としては、ホスフィン、トリフェニルホスフィン、テトラ−ｎ−ブチルホスホニウムテトラフェニルボレート（ＰＸ４ＰＢ）、Ｎ−ベンジルジメチルアミン、１，８−ジアザビシクロ［５．４．０］−７−ウンデセン（ＤＢＵ）、及び、２，４，６−トリス（ジメチルアミノメチル）フェノール（ＤＭＰ３０）のいずれかを使用した。また、イミダゾール系化合物としては、２−エチル−４−メチルイミダゾール（２Ｅ４ＭＺ）を使用した。硬化促進剤の配合量は、いずれも、主剤１００重量部に対して４重量部とした。
【００７１】
難燃剤としては、水酸化マグネシウム、水酸化カルシウム、ポリリン酸アンモニウム、無機リン酸化合物、リン酸エステル、ヘキサブロモベンゼン、テトラブロモビスフェノールＡ（ＴＢＢＰＡ）、及び、水酸化アルミニウムのいずれかを使用した。難燃剤の配合量は、樹脂組成物１００重量部に対して１２０重量部とした。
【００７２】
中性子吸収材としては、窒化ホウ素、及び、炭化ホウ素のいずれかを使用した。中性子吸収材の配合量は、樹脂組成物１００重量部に対して４重量部とした。
【００７３】
中性子遮蔽材は、次の手順で作製した。はじめに、主剤、硬化剤や硬化促進剤を所定の配合量となるように秤量し、これらの成分をプラネタリミキサを用いて混練した。そして、所定の配合量となるように難燃剤と中性子遮蔽材を加え、更に混練することによって、難燃剤と中性子遮蔽材が混合された樹脂組成物を得た。この樹脂組成物を、直径２０ｍｍ、長さ１００ｍｍのＳＵＳ製パイプに充填し、２０〜２５℃の室温に放置してエポキシ樹脂の硬化物で構成される中性子遮蔽材を得た。
【００７４】
作製した中性子遮蔽材の熱重量測定を、示差熱重量分析測定装置を使用して行った。測定試料としては、中性子遮蔽材から切り出した１０〜１５ｍｇの細片を用いた。加熱試験は、最高到達温度を１５０℃、１６０℃及び１７０℃のうちのいずれかとして行った。作製した各中性子遮蔽材について、初期温度から４０℃まで５℃／分の昇温、４０℃で１０分間の保持、４０℃から各最高到達温度まで５℃／分の昇温、各最高到達温度で６００分の保持の後、測定試料の重量を測定した。
【００７５】
そして、熱重量測定の結果に基づいて、１００００時間の加熱後の重量減少率を求めた。重量減少率は、加熱試験前の重量をＸ０、１００００時間の加熱後の重量をＸｔとして、下記数式（１）に従って計算した。
重量減少率（％）＝（Ｘ０−Ｘｔ）／Ｘ０×１００・・・（１）
なお、Ｘｔは、アレニウスの式に従うと仮定して、熱重量測定の測定結果から推定した。
【００７６】
表１に、中性子遮蔽材の組成と、１００００時間の加熱後の重量減少率の結果を示す。なお、表中の「×」は、成分を配合していないことを表す。
【００７７】
【表１】
2019178968.tif 000003
【００７８】
表１に示すように、硬化促進剤として、イミダゾール系化合物を使用したＮｏ．２２と比較して、イミダゾール系化合物を使用していない中性子遮蔽材では、１７０℃をはじめとする重量減少率が大きく低減しており、耐熱性が向上していることが確認された。硬化剤及び硬化促進剤としては、これらの中でも、耐熱性やコスト等の観点から、酸無水物とトリス（ジメチルアミノメチル）フェノールとの組み合わせが特に有用であり、硬化剤を使用しない配合も可能であることが確認された。
【符号の説明】
【００７９】
１    キャスク（使用済燃料集合体貯蔵容器）
２    内筒（内側容器）
３    外筒（外側容器）
４    伝熱フィン
５    バスケット
６    中性子遮蔽材
７    一次蓋
８    二次蓋
９    トラニオン
【図１】
2019178968.tif 000004